(57)【要約】【課題】作業用生地およびそれを用いた作業用衣類を提供する。【解決手段】熱可塑性ポリエーテルエステルエラストマーフィルム（Ａ）他の有機繊維からなる織物、編物、または不織布（Ｂ）の少なくとも２層を含む厚さが１５μｍ以上３０００μｍ未満の布地であって、透湿度がＪＩＳ　Ｌ−１０９９Ａ−１法の測定法で１０００ｇ／ｍ２／２４時間以上あり、吸水速度がＪＩＳ−１９０７　パイレック法で１０ｍｍ以上、耐水圧が２０００ｍｍＡｑ以上、かつ引張強度がＪＩＳ　Ｌ−１９０６法の測定でＭＤおよびＣＤとも８ｋｇ／５ｃｍ以上である作業衣用生地を用いる。【選択図】　　なし【特許請求の範囲】
【請求項１】
熱可塑性ポリエーテルエステルエラストマーフィルム（Ａ）他の有機繊維からなる織物、編物、または不織布（Ｂ）の少なくとも２層を含む厚さが１５μｍ以上３０００μｍ未満の布地であって、透湿度がＪＩＳ　Ｌ−１０９９Ａ−１法の測定法で１０００ｇ／ｍ２／２４時間以上あり、吸水速度がＪＩＳ−１９０７　パイレック法で１０ｍｍ以上、耐水圧が２０００ｍｍＡｑ以上、かつ引張強度がＪＩＳ　Ｌ−１９０６法の測定でＭＤおよびＣＤとも８ｋｇ／５ｃｍ以上である作業衣用生地。
【請求項２】
他の有機繊維が、綿、レーヨン、麻からなることを特徴とする請求項１記載の作業衣用生地。
【請求項３】
他の有機繊維の断面が異型であることを特徴とする請求項１記載の作業衣用生地。
【請求項４】
熱可塑性ポリエーテルエステルエラストマーフィルム（Ａ）と他の有機繊維からなる織物、編物、または不織布（Ｂ）の少なくとも２層からなる作業用生地であって、（Ａ）と（Ｂ）を、ダイレクトラミ法により貼り合わせることを特徴とする請求項１記載の作業衣用生地の積層体の製造方法。
【発明の詳細な説明】
【０００１】
【発明の属する技術分野】
本発明は、ポリエーテルエステルエラストマーフィルムと、有機繊維からなる織物、編み物、または不織布の積層体およびそれを用いた作業衣用生地に関する。
【０００２】
【従来の技術】
化学工場、食品工場、エレクトロニクス工場、医療現場等においては、人体に有害・有毒な液体、オイル状物質、ミスト、ダストの存在下での作業、高温、多湿、寒冷の環境から作業者を守るために、作業用衣類が用いられている。これらの作業用衣類は、放射性物質、細菌、微生物等による汚染の拡散防止し人体の防護をすること、作業中の作業そのものが容易に行われること、作業後の管理の容易であること、作業用衣類が使い捨てとすること等が求められる。
【０００３】
このような市場ニーズを満足するため、作業用衣類には、耐水性、液やダストに対するバリア性に優れたフィルム、シート、不織布が用いられている。なかでも、ポリエチレン製不織布であるＴｙｖｅｋ（登録商標）と、低密度ポリエチレンやポリ塩化ビニリデンとの積層体を用いた作業衣は、生地が吸汗性に優れた内層と通気性に優れた外層からなることが知られているが、吸汗性が不十分である。
【０００４】
また、ポリエーテルエステルエラストマーフィルムとポリエステル等の積層体を利用することも知られており（特開昭５３−９８８７号公報）、肌触りが良い生地の開発が試みられているが、接着剤を用いて接着したり、通常の方法で熱融着させようとすると、吸水速度が極端に低下することが知られている。
【０００５】
【発明が解決しようとする課題】
本発明は、透湿度が高く、吸汗性が良く、耐水圧にも優れた生地およびそれを用いた作業衣類を提供するものである。
【０００６】
【課題を解決するための手段】
本発明者らは、熱可塑性ポリエーテルエステルエラストマーフィルム（Ａ）他の有機繊維からなる織物、編物、または不織布（Ｂ）の少なくとも２層を含む厚さが１５μｍ以上３０００μｍ未満の布地であって、透湿度がＪＩＳ　Ｌ−１０９９Ａ−１法の測定法で１０００ｇ／ｍ２／２４時間以上あり、吸水速度がＪＩＳ−１９０７　パイレック法で１０ｍｍ以上、耐水圧が２０００ｍｍＡｑ以上、かつ引張強度がＪＩＳ　Ｌ−１９０６法の測定でＭＤおよびＣＤとも８ｋｇ／５ｃｍ以上である作業衣用生地が、透湿度に優れ、吸水速度が速く、耐水圧にも優れていることを見出し、本発明に至ったものである。本発明の積層体を用いた作業用衣は、通気性、吸汗性が良く、積層体の接着性も良好であるため作業性、着心地が良い。本発明の他の有機繊維としては、綿、レーヨン、麻などを用いることができるほか、有機繊維の断面が異型であるものを用いることが出来る。本発明の生地は、上記（Ａ）と（Ｂ）の積層にダイレクトラミ法を用いて積層することによりはじめて得られたものである。
【０００７】
【発明の実施の形態】
（作業衣用生地）
本発明は、熱可塑性ポリエーテルエステルエラストマーフィルム（Ａ）と他の有機繊維からなる織物、編み物、または不織布（Ｂ）の少なくとも２層からなる厚さが１５μｍ以上３０００μｍ未満の布地であって、透湿度がＪＩＳ　Ｌ−１０９９Ａ−１法の測定法で１０００ｇ／ｍ２／２４時間以上あり、吸水速度がＪＩＳ−１９０７　パイレック法で１０ｍｍ以上、耐水圧が２０００ｍｍＡｑ以上、かつ引張強度がＪＩＳ　Ｌ−１９０６法の測定でＭＤおよびＣＤとも８ｋｇ／５ｃｍ以上である作業衣用生地である。
【０００８】
本発明において作業衣とは、クリーンルーム内作業、薬品、製薬工業、電子工業等における作業、食品加工のための作業、静電塗装作業、医療や各種研究所における作業、アスベスト取り扱い作業、ガラス繊維取り扱い作業、原子力発電所における作業、畜産工業における作業、ゴミ焼却場における作業、土木、下水、解体作業、集塵機の点検や煙突清掃などの空調関連の作業等、あらゆる分野の作業で使用される主として人体を保護する目的で着用される衣類のことを指す。具体的には、作業服、帽子、手袋、ズボン、前掛け、脛当て、エプロン、オーバーズボン、アームカバー、マスク、シューズカバー等を挙げることができる。
【０００９】
本発明における作業衣用生地は、上記作業を実施するのに適しており、液状、ガス状あるいはダスト状の危険物、有害物、汚染物などが作業服を通して浸透するのを妨ぐため、耐水圧が一定以上であることが要求される。一般には、５０００ｍｍＡｑ以上、好ましくは１００００ｍｍＡｑ以上、さらに好ましくは２００００ｍｍＡｑ以上である。
【００１０】
また、本発明における作業用衣類は、汗によるべたつきがなく着心地が良い。本発明における作業用生地の透湿度はＪＩＳ　Ｌ−１０９９Ａ−１法の測定法で１０００ｇ／ｍ２／２４時間以上、好ましくは、１５００ｇ／ｍ２／２４時間以上、特に好ましくは２０００ｇ／ｍ２／２４時間以上ある。同時に、吸水速度がＪＩＳ−１９０７　パイレック法でＭＤ／ＣＤ方向とも１０ｍｍ以上が要求され、好ましくは３０ｍｍ以上である。さらに、作業衣として、作業に耐えるためには、引張強度がＪＩＳ　Ｌ−１９０６法の測定でＭＤおよびＣＤとも１０ｋｇ／５ｃｍ以上であり、好ましくは２０ｋｇ／５ｃｍ、特に好ましくは、３０ｋｇ／５ｃｍである。このような性能を満足する作業用生地は、１種の布帛では達成できない。２種以上の積層体が不可欠である。
【００１１】
本発明の作業衣用生地を製造するためのポリエーテルエステルエラストマーフィルム（Ａ）と他の有機繊維からなる織物、編物、不織布等（Ｂ）との積層には従来公知の方法を適宜用いることができる。接着剤を用いる接着、ヒートシール、ニードルパンチ、エンボス法、溶融ラミネーション、メルトラミ、ダイレクトラミ法などによっても積層できる。なかでも、ダイレクトラミ法を用いるのがも好ましい。
【００１２】
本発明のポリエーテルエステルエラストマーフィルムと他の有機繊維からなる織物、編物不織布等との生地をダイレクトラミ法によって積層した場合、接着強度は５０ｇ／２５ｍｍ以上である。
【００１３】
（ポリエーテルエステルエラストマー）
本発明に用いられるポリエーテルエステルエラストマーとしては、公知の樹脂を用いることができる。例えば、（ａ）３００よりも小さい分子量を有する少なくとも１種のジカルボン酸、（ｂ）２５０よりも小さい分子量を有する少なくとも１種のジオール、および（ｃ）６００〜６０００の分子量を有する少なくとも１種の長鎖グリコールから誘導された共重合体や、結晶性芳香族ポリエステルを主たるハードセグメントとし、ポリオキシテトラメチレングリコールを主たるソフトセグメントとするブロック共重合体を挙げることができる。市場においては、ハイトレル（登録商標　東レ・デュポン株式会社）を入手することができる。
【００１４】
（ポリエーテルエステルエラストマーフィルム）
本発明のポリエーテルエステルエラストマーフィルムは、公知の方法によりフィルムとすることができる。その際、各種安定剤、着色剤、充填剤等を配合することができる。また、ポリエーテルエステルエラストマーのフィルムは、その中に繊維状、編み物状、不織布上、パルプ状、紙状、ネット状物の補強材を含んでいても良い。
【００１５】
ポリエーテルエラストマーのフィルムは未延伸フィルムで用いることができ、また所望により一軸またはニ軸方向に延伸した延伸フィルムとして用いることができる。フィルムの厚みは、１５〜１００μｍ程度である。
【００１６】
（その他の有機繊維）
本発明で用いられる他の有機繊維の織物、編物、不織布（Ｂ）を構成する有機繊維は、ポリオレフィン、ポリアミド、ポリエステル等の熱可塑性樹脂や綿、レーヨン、麻、などを挙げることができる。ポリオレフィンはポリエチレンやポリプロピレンなどの極性のないα−オレフィンにより製造されるものが代表的であるが、エチレンビニルアセテートやエチレンと（メタ）アクリル酸共重合体などの極性モノマーから製造されるものを用いても良い。また、ポリアミドとしては、例えば、ナイロン（登録商標）、ポリエステルとしては例えばポリエチレンテレフタレート等を挙げることができる。そのほか天然の繊維も用いることができ、綿、人絹、レーヨン、麻などを用いることもできる
有機繊維の断面形状は、特に制限なく用いることができるが、本願の好適な態様としては、異型繊維断面を持つポリエステル繊維からなる織物、編物が好ましい。本発明に用いられる異型繊維断面とは、繊維断面の形状が円形以外に成形された繊維で、楕円、半円、方形、多角形、星型、３日月のものなどが知られており、繊維の外表面積が大きいほど吸水速度および透湿性に優れる傾向がある。一般には紡糸時のノズルの形状を替えること、２種の樹脂からなる繊維をノズルから押し出して紡糸したいわゆる複合繊維の一方の樹脂を溶媒などで除去するなどの方法で製造される。中でも、断面が四つ葉のクローバー型繊維形状のものが好ましく、具体的には、「ＡＥＲＯＣＯＯＬ」（登録商標）を用いることができる。
【００１７】
積層する場合は、織物、編物、不織布として用いられる。本発明に使用できるものとしては、ポリエステル、脂肪族ポリアミド、人絹、木綿、麻、天然パルプなどを用いることができる。このうち、ポリエステルを用いるのが好ましく、特に上記の異型繊維断面を持ったポリエステル繊維からえられる織物（通称タフタ）が適している。また、ポリエステルの繊維表面がジグザグ板状となった構造を取っている繊維からなる織布であるテクノファインを用いることが好ましい。
【００１８】
本発明の有機繊維は、作業衣の用途によって適宜選択される。医療、環境等の作業等で、作業後は焼却処分が望ましい場合には、ディスポーザブルである必要があり、有機繊維を適宜選択することによりコストダウンを図ることができる。また、焼却する場合は、ダイオキシン等の有害物質が発生したりしないような配慮が重要となるが、本願の有機繊維を適宜選択することにより、そのような危険を防止することが可能である。
（作業用衣類）
本発明の生地は、上記したように、特に作業用衣類に用いることができるほか、帽子、手袋、ズボン、前掛け、脛当て、チョッキ、エプロン、オーバーズボン、アームカバー、マスク、シューズカバー等多くの作業に用いることができる。
【００１９】
本発明の生地は公知の帯電防止処理により帯電防止生地とすることができるほか、公知の防汚処理を施すことにより、防汚処理生地として用いることができる。
【００２０】
また、本発明の積層体を用いて製造された作業用衣類等は、安価であり、焼却炉等で焼却処分しても有害物質が発生することがなく、使い捨て品として用いることが可能である。
【００２１】
【実施例】
透湿度は、ＪＩＳ−１０９９Ａ−１法により測定した。
【００２２】
吸水速度はＪＩＳ−１９０７　パイレック法により測定した。
【００２３】
耐水圧は、ＪＩＳ　Ｌ　１０９２により測定した。
【００２４】
引張り強度は、ＪＩＳ　Ｌ−１９０６により測定した。
【００２５】
接着強度は剥離強度の測定法により測定した。すなわち、ロールの端末より製品幅で１０ｍの長さの試料を採取し、採取した試料よりＭＤ方向とＣＤ方向とも幅１インチ長さ２３０ｍｍの試験片を採取し、３個所の試験片を測定し平均値を求め、代表値とした。
【００２６】
【実施例１】ハイトレル（登録商標）のフィルムとＰＥＴのフィルムの積層体を製造し、各種物性値を測定した。結果を表１に示す。東レ・デュポン社のハイトレル透湿グレードＧ３５４８ペレットを２５０℃で溶融し、Ｔダイより押し出した（Ａ）。溶融物を、幅１０００ｍｍの繊維断面が四つ葉クローバ型をしたポリエチレンテレフタレート繊維から得られたタフタ布地（Ｂ）のロールに架けられた連続布地に受け、２台の熱ロールで伸展しながら融着した（いわゆるダイレクトラミ法）。
【００２７】
得られた積層体の厚さは１４０ミクロンであった。また、（Ａ）と（Ｂ）との接着強度は３７５（ＭＤ），３６６（ＣＤ）ｇ／２５ｍｍであった。
【００２８】
所定の大きさに切断して、それぞれ物性を測定した。
【００２９】
【比較例１】ホモＰＰ（ｈＰＰ）のスパンボンド不織布（Ｓ）と、線状低密度ポリエチレン（ＬＤＰＥ）の通気フィルム（通気Ｆ）とｈＰＰのスパンボンド不織布の積層体を製造し、各種物性値を測定した。結果を表１に示す。
【００３０】
【比較例２】高密度ポリエチレン（ＨＤＰＥ）のメルトブローン不織布と低密度ポリエチレン（ＬＤＰＥ）のフィルムの積層体を製造し、各種物性値を測定した。結果を表１に示す。
【００３１】
【表１】
2004044028.tif 000002
【００３２】
【発明の効果】本発明の積層体は、通気性、透湿性、吸汗性、耐水性に優れ、剥離強度も十分である。この積層体を生地とした作業用衣類は、着心地が良く、作業性に極めて優れるものである。